(57)【要約】本発明は、硫黄不含で且つ低排出のエラストマーブレンドであって、様々なゴムの特性を有し且つそのうちの機械的特性、特に圧縮永久歪み（ＤＶＲ）、破断時の伸び、引張り強さ及び／又はガス透過率（浸透）が、個々の一成分コンパウンドに比べ改善され、耐熱性及び溶媒耐性も改善されたエラストマーブレンドの使用に関する。このようなエラストマーブレンドは、ヒドロシリル化によって架橋可能な少なくとも２つの官能基を有するゴム（Ａ）、ヒドロシリル化によって架橋可能な少なくとも２つの官能基を有する少なくとも１つの別のゴム（Ｂ）を含む。ゴム（Ｂ）は、ゴム（Ａ）とは化学的に異なっており、架橋剤（Ｃ）は、平均で１分子に対して少なくとも２つのＳｉＨを含むヒドロシロキサン若しくはヒドロシロキサン誘導体又は複数のヒドロシロキサン若しくはその誘導体の混合物、ヒドロシリル化触媒系（Ｄ）並びに少なくとも１つの充填材料（Ｅ）を含む。
2009509011.tif 000002
【特許請求の範囲】
【請求項１】
ヒドロシリル化によって架橋可能な少なくとも２つの官能基を有するゴム（Ａ）、
前記ゴム（Ａ）と化学的に異なる、ヒドロシリル化によって架橋可能な少なくとも２つの官能基を有する少なくとも１つの別のゴム（Ｂ）、
架橋剤（Ｃ）として、１分子につき平均で少なくとも２つのＳｉＨ基を有するヒドロシロキサン若しくはヒドロシロキサン誘導体又は複数のヒドロシロキサン若しくは誘導体の混合物、
ヒドロシリル化触媒系（Ｄ）、並びに
少なくとも１つの充填剤（Ｅ）
を含む、エラストマーブレンド。
【請求項２】
ヒドロシリル化によって架橋可能な共架橋剤（Ｆ）及び／又は少なくとも１つの添加剤（Ｇ）をさらに含む、請求項１記載のエラストマーブレンド。
【請求項３】
前記ゴム（Ａ）が、ヒドロシリル化によって架橋可能な２つより多い基を有し、前記少なくとも１つのゴム（Ｂ）が、ヒドロシリル化によって架橋可能な２つの官能基、有利には２つのビニル基を有する、請求項１又は２記載のエラストマーブレンド。
【請求項４】
−  前記ゴム（Ａ）を２０〜９５ｐｈｒ、
−  前記少なくとも１つのゴム（Ｂ）を８０〜５ｐｈｒ、
−  前記架橋剤（Ｃ）を、ヒドロシリル化によって架橋可能な官能基に対する前記ＳｉＨ基の比が０．２〜２０、有利には０．５〜５、特に０．８〜１．２である量で、
−  前記ヒドロシリル化触媒系を（Ｄ）０．０５〜１０００００ｐｐｍ、有利には０．１〜５０００ｐｐｍ、並びに
−  前記少なくとも１つの充填剤（Ｅ）を５〜８００ｐｈｒ、
ここで、非磁性充填剤については有利には１０〜２００ｐｈｒ、磁性充填剤又は磁化可能な充填剤については有利には２００〜６００ｐｈｒである、充填剤（Ｅ）を
含む、請求項１から３のいずれか１項に記載のエラストマーブレンド。
【請求項５】
−  前記ゴム（Ａ）を５０〜９５ｐｈｒ、
−  前記少なくとも１つのゴム（Ｂ）を５０〜５ｐｈｒ、
−  前記架橋剤（Ｃ）を、ヒドロシリル化により架橋可能な官能基に対するＳｉＨ基の比が０．２〜２０、有利には０．５〜５、特に０．８〜１．２、である量で、
−  前記ヒドロシリル化触媒系（Ｄ）を０．０５〜１０００００ｐｐｍ、有利には０．１〜５０００ｐｐｍ、並びに
−  前記少なくとも１つの充填剤（Ｅ）を５〜８００ｐｈｒ、
ここで、非磁性充填剤については有利には１０〜２００ｐｈｒ、磁性充填剤又は磁化可能な充填剤については有利には２００〜６００ｐｈｒである、充填剤（Ｅ）を
含む、請求項１から４のいずれか１項に記載のエラストマーブレンド。
【請求項６】
−  共架橋剤（Ｆ）を０．１〜３０ｐｈｒ、有利には１〜１０ｐｈｒ、及び／又は
−  少なくとも１つの添加剤（Ｇ）を０．１〜２０ｐｈｒ
含む、請求項２から５のいずれか１項に記載のエラストマーブレンド。
【請求項７】
ゴム（Ａ）５０〜７０ｐｈｒ及びゴム（Ｂ）５０〜３０ｐｈｒを含む、請求項１から６のいずれか１項に記載のエラストマーブレンド。
【請求項８】
前記ゴム（Ａ）が、ジエンとして有利にはビニル基を有するノルボルネン誘導体、有利には５−ビニル−２−ノルボルネンを含有するエチレンプロピレンジエンゴム（ＥＰＤＭ）からか、或いはイソブチレンイソプレンジビニルベンゼンゴム（ＩＩＲ−ターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリルニトリルブタジエンゴム（ＮＢＲ）、クロロプレンゴム（ＣＲ）、アクリレートゴム（ＡＣＭ）からか又はブタジエンゴム（ＢＲ）、スチレンブタジエンゴム（ＳＢＲ）、イソプレンブタジエンゴム（ＩＢＲ）、イソプレンゴム（ＩＲ）、アクリルニトリルブタジエンゴム（ＮＢＲ）から部分的に水素化されたゴムからか、或いは例えば無水マレイン酸若しくは無水マレイン酸誘導体で官能化されたゴムからか、或いはビニル基で官能化されたパーフルオロポリエーテルゴムから選択される、請求項１から７のいずれか１項に記載のエラストマーブレンド。
【請求項９】
前記少なくとも１つのゴム（Ｂ）が、ジエンとして有利にはビニル基を有するノルボルネン誘導体、特に５−ビニル−２−ノルボルネンを含有するエチレンプロピレンジエンゴム（ＥＰＤＭ）からか、或いはイソブチレンイソプレンジビニルベンゼンゴム（ＩＩＲ−ターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリルニトリルブタジエンゴム（ＮＢＲ）、クロロプレンゴム（ＣＲ）、アクリレートゴム（ＡＣＭ）及び／又はブタジエンゴム（ＢＲ）、スチレンブタジエンゴム（ＳＢＲ）、イソプレンブタジエンゴム（ＩＢＲ）、イソプレンゴム（ＩＲ）、アクリルニトリルブタジエンゴム（ＮＢＲ）、２つのビニル基を有するポリイソブチレンゴム（ＰＩＢ）から部分的に水素化されたゴムからか、或いは上記ゴムの、マレイン酸誘導体、例えば無水マレイン酸で官能化されたゴムからか、及び／又はビニル基で官能化されたパーフルオロポリエーテルゴムから選択される、請求項１から８のいずれか１項に記載のエラストマーブレンド。
【請求項１０】
前記ゴム（Ａ）が、ジエンに１つのビニル基を有するエチレンプロピレンジエンゴム（ＥＰＤＭ）から選択され、前記ゴム（Ｂ）が、２つのビニル基を有するポリイソブチレン（ＰＩＢ）から選択される、請求項１から９のいずれか１項に記載のエラストマーブレンド。
【請求項１１】
前記ゴム（Ａ）及び（Ｂ）の平均分子量が、５０００〜１０００００ｇ／ｍｏｌ、有利には５０００〜６００００ｇ／ｍｏｌである、請求項１から１０のいずれか１項に記載のエラストマーブレンド。
【請求項１２】
前記架橋剤（Ｃ）が、
−  式（Ｉ）
【化１】
2009509011.tif 000011
［式中、Ｒ1は、一価で、炭素原子１〜１０個を有し且つ置換されたか又は置換されていない芳香族炭化水素基又は飽和炭化水素基を表し、ａは、０〜２０の整数の値を表し、ｂは、０〜２０の整数の値を表し、Ｒ2は、炭素原子又は酸素原子１〜３０個を有する二価の有機基を表す］のＳｉＨ含有化合物、
−  式（ＩＩ）
【化２】
2009509011.tif 000012
のＳｉＨ含有化合物、
及び／又は
−  式（ＩＩＩ）
【化３】
2009509011.tif 000013
のＳｉＨ含有化合物から選択され、
有利には、ポリ（ジメチルシロキサン−コ−メチルヒドロシロキサン）、トリス（ジメチルシリルオキシ）フェニルシラン、ビス（ジメチルシリルオキシ）ジフェニルシラン、ポリフェニル（ジメチルヒドロシロキシ）シロキサン、メチルヒドロシロキサンフェニルメチルシロキサンコポリマー、メチルヒドロシロキサンアルキルメチルシロキサンコポリマー、ポリアルキルヒドロシロキサン、メチルヒドロシロキサンジフェニルシロキサンアルキルメチルシロキサンコポリマー及び／又はポリフェニルメチルシロキサンメチルヒドロシロキサンから選択される、請求項１から１１のいずれか１項に記載のエラストマーブレンド。
【請求項１３】
前記ヒドロシリル化触媒系（Ｄ）が、ヘキサクロロ白金酸、白金（０）−１，３−ジビニル−１，１，３，３−テトラメチルジシロキサン錯体、ジクロロ（１，５−シクロオクタジエン）白金（ＩＩ）、ジクロロ（ジシクロペンタジエニル）白金（ＩＩ）、テトラキス（トリフェニルホスフィン）白金（０）、クロロ（１，５−シクロオクタジエン）ロジウム（Ｉ）二量体、クロロトリス（トリフェニルホスフィン）ロジウム（Ｉ）及び／又はジクロロ（１，５−シクロオクタジエン）パラジウム（ＩＩ）から選択され、場合によっては、マレイン酸ジアルキル、特にマレイン酸ジメチル、１，３，５，７−テトラメチル−１，３，５，７−テトラビニルシクロシロキサン、２−メチル−３−ブチン−２−オール及び／又は１−エチルシクロヘキサノールから選択された反応速度調整剤と組み合わされる、請求項１から１２のいずれか１項に記載のエラストマーブレンド。
【請求項１４】
前記少なくとも１つの充填剤（Ｅ）が、カーボンブラック、グラファイト、シリカ、シリケート、金属酸化物、金属水酸化物、カーボネート、ガラス球、繊維及び／又は有機充填剤から選択される、請求項１から１３のいずれか１項に記載のエラストマーブレンド。
【請求項１５】
前記共架橋剤（Ｆ）が、２，４，６−トリス（アリルオキシ）−１，３，５−トリアジン（ＴＡＣ）、トリアリルイソシアヌレート（ＴＡＩＣ）、１，２−ポリブタジエン、１，２−ポリブタジエン誘導体、アリルエーテル、特にトリメチロールプロパンジアリルエーテル、アリルアルコールエステル、特にジアリルフタレート、ジアクリレート、トリアクリレート、特にトリメチルプロパントリアクリレート、ジメタクリレート及び／又はトリメタクリレート、特にトリメチロールプロパントリメタクリレート（ＴＲＩＭ）、トリアリルホスホン酸エステル、並びに／又はヒドロシリル化によってゴム（Ａ）及び／若しくは（Ｂ）に結合する少なくとも２つの官能基を有するブタジエンスチレンコポリマーから選択される、請求項２から１４のいずれか１項に記載のエラストマーブレンド。
【請求項１６】
前記少なくとも１つの添加剤（Ｇ）が、劣化防止剤、酸化防止剤、オゾン分解防止剤、難燃剤、加水分解防止剤、結合剤、離型剤ないしは部材の粘着を減少させる薬剤、着色剤及び／又は顔料、軟化剤及び／又は加工助剤から選択される、請求項２から１５のいずれか１項に記載のエラストマーブレンド。
【請求項１７】
請求項１から１６のいずれか１項に記載のエラストマーブレンドの製造方法であって、前記ゴム（Ａ）及び（Ｂ）並びに前記少なくとも１つの充填剤（Ｅ）を混合し、前記架橋剤（Ｃ）及び前記ヒドロシリル化触媒系（Ｄ）を一成分系又は二成分系として添加し、全成分を混合し、続いて、この生成物を射出成形法ないしは（液体）射出成型法（（Ｌ）ＩＭ）によって、プレスないしは圧縮成形法（ＣＭ）によって、トランスファー成形法（ＴＭ）によって、又はこれからそれぞれ派生した方法、印刷法、例えばスクリーン印刷によって、ビード塗布、浸漬又は噴霧によって加工する、方法。
【請求項１８】
請求項２から１７のいずれか１項に記載のエラストマーブレンドの製造方法であって、前記ゴム（Ａ）及び（Ｂ）、前記少なくとも１つの充填剤（Ｅ）並びに前記共架橋剤（Ｆ）及び／又は前記少なくとも１つの添加剤（Ｇ）を混合し、前記架橋剤（Ｃ）及び前記ヒドロシリル化触媒系（Ｄ）を一成分系又は二成分系として添加し、全成分を混合し、続いて、この生成物を射出成形法ないしは（液体）射出成形法（（Ｌ）ＩＭ）によって、プレスないしは圧縮成形法（ＣＭ）によって、トランスファー成形法（ＴＭ）によって、又はこれからそれぞれ派生した方法、印刷法、例えばスクリーン印刷によって、ビード塗布、浸漬又は噴霧によって加工する、方法。
【請求項１９】
請求項１から１６のいずれか１項に記載のエラストマーブレンドの使用であって、食品、特に飲料水又は医学的若しくは薬学的製品の製造、輸送、プロセス技術及び包装の分野、或いは電子工業分野における材料としての、使用。
【請求項２０】
請求項１から１６のいずれか１項に記載のエラストマーブレンドの使用であって、特に食品、飲料水、医学、薬学及び／又は電子工業の分野での、チューブ、弁、ポンプ、フィルタ、加湿器、改質装置、貯槽（タンク）、振動ダンパ、音響的に作動する部材のシール若しくは含浸、被覆、膜又は接着剤の材料、織物、不織布、電磁波シールド、タイヤ、ブレーキカップ、ブレーキ部材、ジョイントブーツ、ベローズの被覆の材料及び／又は床材及び／又は形成材の材料としての、使用。
【発明の詳細な説明】
【技術分野】
【０００１】
本発明は、エラストマーブレンド、その製造方法及びその使用に関する。このエラストマーブレンドは、食品、特に飲料水、又は医学的若しくは薬学的製品の製造、輸送、プロセス技術及び包装の分野、或いは電子工業分野における材料として使用されるのが望ましい。
【背景技術】
【０００２】
特許文献１は、ヒドロシリル化によって架橋するポリイソブチレン又はパーフルオロポリエーテルを、燃料電池におけるシール材料として使用することを記載している。
【０００３】
特許文献２は、少なくとも２つのＳｉＨ基を有する化合物を含み且つ任意に白金触媒を含む、有利にはエチレンプロピレンジエンモノマーからなる架橋可能なゴム配合物を開示している。さらに、このゴム配合物をシール材料として使用することを記載している。
【０００４】
特許文献３からは、ヒドロシリル化によって架橋可能な少なくとも１つのアルケニル基を有するビニルポリマー、ヒドロシリル基を有する成分を含む化合物、ヒドロシリル化触媒、並びに分子量６００ｇ／ｍｏｌ以下の不飽和脂肪族化合物からなる組成物が公知である。
【０００５】
特許文献４により公知の硫黄若しくは過酸化物によって架橋されたブレンドは、高度不飽和ゴム及び分子量の異なる２つのエチレン／プロピレン／非共役ジエンターポリマーを有する。
【０００６】
ジエンゴムの古典的な架橋化学技術、例えば硫黄若しくは過酸化物による架橋は、架橋された材料中の揮発成分の含量を高くし、その化学的特性が一成分コンパウンド（Einzelcompound）の値を顕著に下回り得る生成物をもたらす。この原因は、不良な混合及び不十分な共加硫であり得る。
【０００７】
特許文献５には、ヒドロシリル化によって架橋されるポリイソブチレン及びシリコーンからなるブレンドを、燃料電池のシールとして使用することが記載されている。シリコーンは湿った環境、例えば燃料電池内では、加圧高温下で比較的長期間使用される場合に不良な圧縮永久歪みを有する。
【０００８】
特許文献６は、熱可塑性樹脂と、イソブチレンイソプレンジビニルベンゼンを含有する不飽和ゴムとのブレンドの架橋の方法を開示しており、この場合、熱可塑性樹脂は、ゴム、ヒドロシリル化剤及びヒドロシリル化触媒に対して不活性である。
【特許文献１】欧州特許出願公開第１０７５０３４号明細書
【特許文献２】米国特許第６７４３８６２号明細書
【特許文献３】欧州特許出願公開第１２７７８０４号明細書
【特許文献４】欧州特許第０３４４３８０号明細書
【特許文献５】米国特許第６８７５５３４号明細書
【特許文献６】欧州特許出願公開第１１４６０８２号明細書
【発明の開示】
【発明が解決しようとする課題】
【０００９】
本発明の課題は、硫黄不含で且つ低排出のエラストマーブレンドであって、種々のゴムの特性を有し、特に硬さ、引張り強さ、破断時の伸び、ガス透過率（浸透）及び／又は圧縮永久歪み（ＤＶＲ）に関する機械的特性が、一成分コンパウンド、すなわち１種類のみのゴムを含む混合物又は化合物に対して改善され、より優れた耐熱性及び耐媒質性を有するエラストマーブレンドを提供することである。
【課題を解決するための手段】
【００１０】
上述の課題は、請求項１の特徴によって解決される。
【００１１】
本発明によるエラストマーブレンドは、ヒドロシリル化によって架橋可能な少なくとも２つの官能基を有するゴム（Ａ）と、ゴム（Ａ）と化学的に異なり且つヒドロシリル化によって架橋可能な少なくとも２つの官能基を有する少なくとも１つの他のゴム（Ｂ）と、架橋剤（Ｃ）として１分子につき平均で少なくとも２つのＳｉＨ基を有するヒドロシロキサン若しくはヒドロシロキサン誘導体又は複数のヒドロシロキサン若しくは誘導体の混合物と、ヒドロシリル化触媒系（Ｄ）と、少なくとも１つの充填剤（Ｅ）とを含む。
【００１２】
この場合、上記エラストマーブレンドは、有利には本質的にシリコーン不含であり且つ／又は本質的に熱可塑性樹脂不含であり、つまり、該エラストマーブレンドは、有利にはシリコーン３０ｐｈｒ以下、特に有利にはシリコーン２０ｐｈｒ未満、及び／又は有利には熱可塑性樹脂３０重量％未満を含む。特に有利には、該エラストマーブレンドは、完全にシリコーン不含であり且つ／又は完全に熱可塑性樹脂不含である。
【００１３】
このエラストマーブレンドは、該エラストマーブレンドがシリコーンを殆ど含有していないか又は含有していないことを考慮に入れると、その材料を通る流体又は気体の浸透がシリコーンゴムに比べかなり小さいという利点を有する。
【００１４】
例えば圧縮永久歪みによって特徴付けられる、特に８０℃を超える高温下での荷重後の残留変形は、このゴム、すなわち架橋されたゴム（Ａ）及び（Ｂ）からなるエラストマーブレンドの場合には特に低い。エラストマーブレンドのこの特性は、例えば特に、熱可塑性プラスチックを含有する熱可塑性エラストマーブレンドに比して際立っている。物理的な架橋箇所が変形の際に横滑りし得るため、熱可塑性プラスチックでの残留変形はゴムより大きい。
【００１５】
本発明の対象の有利な発展形態を、従属請求項に示す。
【００１６】
有利な形態では、エラストマーブレンドは、ヒドロシリル化によって架橋可能な共架橋剤(Coagens)（Ｆ）及び／又は少なくとも１つの添加剤（Ｇ）をさらに含む。
【００１７】
２つのみの官能基を有するポリマーからなるヒドロシリル化により架橋されたエラストマーの機械的特性、特に圧縮永久歪み（ＤＶＲ）は、ヒドロシロキサンのＳｉＨ基に対する官能基の比に極めて大きく依存することが多い。したがって、ヒドロシリル化によって架橋可能な基を全てのゴムの平均で２つより多く有するエラストマーブレンドは有利である。
【００１８】
エラストマーブレンドの有利な形態では、ゴム（Ａ）は、ヒドロシリル化によって架橋可能な基を２つより多く有し、少なくとも１つのゴム（Ｂ）は、ヒドロシリル化によって架橋可能な２つの官能基、特に２つの末端ビニル基を有する。
【００１９】
エラストマーブレンドの、例えば圧縮永久歪み（ＤＶＲ）、破断時の伸び及び／又は引張り強さ、気体透過率（浸透）に関する機械的特性を、特に一成分コンパウンドに対して改善するためには、有利には、
−  ゴム（Ａ）２０〜９５ｐｈｒ、
−  少なくとも１つのゴム（Ｂ）８０〜５ｐｈｒ、
−  ヒドロシリル化によって架橋可能な官能基に対するＳｉＨ基の比が０．２〜２０、有利には０．５〜５、特に有利には０．８〜１．２である量の架橋剤（Ｃ）、
−  ヒドロシリル化触媒系（Ｄ）０．０５〜１０００００ｐｐｍ、有利には０．１〜５０００ｐｐｍ、及び
−  少なくとも１つの充填剤（Ｅ）５〜８００ｐｈｒ、非磁性充填剤については有利には１０〜２００ｐｈｒ、磁性充填剤又は磁化可能な充填剤については有利には２００〜６００ｐｈｒ
が使用される。
【００２０】
エラストマーブレンドの、例えば空気中で１００℃での圧縮永久歪み（ＤＶＲ）に関する機械的特性を、特に一成分コンパウンドに対して改善するためには、有利には、
−  ゴム（Ａ）５０〜９５ｐｈｒ、
−  少なくとも１つのゴム（Ｂ）５０〜５ｐｈｒ、
−  ヒドロシリル化によって架橋可能な官能基に対するＳｉＨ基の比が０．２〜２０、有利には０．５〜５、有利には０．８〜１．２である量の架橋剤（Ｃ）、
−  ヒドロシリル化触媒系（Ｄ）０．０５〜１０００００ｐｐｍ、有利には０．１〜５０００ｐｐｍ、及び
−  少なくとも１つの充填剤（Ｅ）５〜８００ｐｈｒ、非磁性充填剤については有利には１０〜２００ｐｈｒ、磁性充填剤又は磁化可能な充填剤については有利には２００〜６００ｐｈｒ
が使用される。
【００２１】
有利な形態では、エラストマーブレンドはさらに、
−  共架橋剤（Ｆ）０．１〜３０ｐｈｒ、有利には１〜１０ｐｈｒ、及び／又は
−  少なくとも１つの添加剤（Ｇ）０．１〜２０ｐｈｒ
を含む。
【００２２】
略語ｐｈｒは、ゴム１００部当たりの部数（parts per hundred rubber）を意味し、つまり、ゴム１００重量部ごとの重量部を意味する。各成分が上記範囲を有することによって、エラストマーブレンドを、所望の特性へと極めて特定的に適合させることができる。
【００２３】
意外にも、良好な機械的特性、特に小さい、特に空気中で１００℃での圧縮永久歪み（ＤＶＲ）が、有利にはゴム（Ａ）５０〜７０ｐｈｒ及びゴム（Ｂ）５０〜３０ｐｈｒを含むエラストマーブレンドで達成される。
【００２４】
意外にも、良好な機械的特性、特に良好な引張り強さ及び／又は比較的小さい気体透過率値が、有利にはゴム（Ａ）２０〜５０ｐｈｒ及びゴム（Ｂ）８０〜５０ｐｈｒを含むエラストマーブレンドで達成される。
【００２５】
意外にも、空気中で１００℃を超える、特に１２０℃〜１５０℃の温度での良好な貯蔵耐性（貯蔵安定性）、並びに／又は空気中で１００℃を超える、特に１２０℃〜１５０℃の温度で数日及び／若しくは数週間後の小さい圧縮永久歪み（ＤＶＲ）、並びに／又は小さい圧縮永久歪み（ＤＶＲ）は、有利にはゴム（Ａ）２０〜５０ｐｈｒ及びゴム（Ｂ）８０〜５０ｐｈｒ、特に有利にはゴム（Ａ）２０ｐｈｒ及びゴム（Ｂ）８０ｐｈｒを含むエラストマーブレンドで達成される。
【００２６】
有利なエラストマーブレンドは、ゴム（Ａ）が、有利にはビニル基を有するノルボルネン誘導体、特に５−ビニル−２−ノルボネンをジエンとして含有するエチレンプロピレンジエンゴム（ＥＰＤＭ）から、イソブチレンイソプレンジビニルベンゼンゴム（ＩＩＲ−ターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリルニトリルブタジエンゴム（ＮＢＲ）、クロロプレンゴム（ＣＲ）、アクリレートゴム（ＡＣＭ）から、或いはブタジエンゴム（ＢＲ）、スチレンブタジエンゴム（ＳＢＲ）、イソプレンブタジエンゴム（ＩＢＲ）、イソプレンゴム（ＩＲ）、アクリルニトリルブタジエンゴム（ＮＢＲ）の部分的に水素化されたゴムから、或いは例えば無水マレイン酸若しくは無水マレイン酸誘導体で官能化されたゴムから、或いはビニル基で官能化されたパーフルオロポリエーテルゴムから選択されるエラストマーブレンドであることが分かった。
【００２７】
有利なゴム（Ｂ）は、ゴム（Ａ）について掲げたゴム及び／又は２つのビニル基を有するポリイソブチレンゴム（ＰＩＢ）から選択され、この場合、各エラストマーブレンド中のゴム（Ａ）及び（Ｂ）は同一ではない、つまり特性の異なる化学的に異なる少なくとも２つのゴムである。
【００２８】
特に有利なエラストマーブレンドは、ゴム（Ａ）としてジエンに１つのビニル基を有するエチレンプロピレンジエンゴム（EPDM）、及びゴム（Ｂ）として２つのビニル基を有するポリイソブチレン（ＰＩＢ）を含む。
【００２９】
有利には、ゴム（Ａ）及び（Ｂ）の平均分子量は５０００〜１０００００ｇ／ｍｏｌ、特に５０００〜６００００ｇ／ｍｏｌである。
【００３０】
架橋剤（Ｃ）としては、有利には、
−  式（Ｉ）
【００３１】
【化４】
2009509011.tif 000003
【００３２】
［式中、Ｒ1は、一価であり、炭素原子１〜１０個を有し且つ置換された又は置換されていない芳香族炭化水素基又は飽和炭化水素基を表し、ａは、０〜２０の整数値を表し、ｂは、０〜２０の整数の値を表し、Ｒ2は、炭素原子又は酸素原子１〜３０個を有する二価の有機基を表す］のＳｉＨ含有の化合物、
−  式（ＩＩ）
【００３３】
【化５】
2009509011.tif 000004
【００３４】
のＳｉＨ含有の化合物
及び／又は
−  式（ＩＩＩ）
【００３５】
【化６】
2009509011.tif 000005
【００３６】
のＳｉＨ含有の化合物
が使用される。
【００３７】
架橋剤（Ｃ）は、特に有利には、ポリ（ジメチルシロキサン−コ−メチルヒドロシロキサン）、トリス（ジメチルシリオキシ）フェニルシラン、ビス（ジメチルシリルオキシ）ジフェニルシラン、ポリフェニル（ジメチルヒドロシロキシ）シロキサン、メチルヒドロシロキサンフェニルメチルシロキサンコポリマー、メチルヒドロシロキサンアルキルメチルシロキサンコポリマー、ポリアルキルヒドロシロキサン、メチルヒドロシロキサンジフェニルシロキサンアルキルメチルシロキサンコポリマー及び／又はポリフェニルメチルシロキサンメチルヒドロシロキサンから選択される。
【００３８】
ヒドロシリル化触媒系（Ｄ）は、有利には、白金（０）−１，３−ジビニル−１，１，３，３−テトラメチルジシロキサン錯体、ヘキサクロロ白金酸、ジクロロ（１，５−シクロオクタジエン）白金（ＩＩ）、ジクロロ（ジシクロペンタジエニル）白金（ＩＩ）、テトラキス（トリフェニルホスフィン）白金（０）、クロロ（１，５−シクロオクタジエン）ロジウム（Ｉ）二量体、クロロトリス（トリフェニルホスフィン）ロジウム（Ｉ）及び／又はジクロロ（１，５−シクロオクタジエン）パラジウム（ＩＩ）から、場合によってはマレイン酸ジアルキル、特にマレイン酸ジメチル、１，３，５，７−テトラメチル−１，３，５，７−テトラビニルシクロシロキサン、２−メチル−３−ブチン−２−オール及び／又は１−エチニルシクロヘキサノールから選択される反応速度調整剤(Kinetikregler)と組み合わされて、選択される。
【００３９】
少なくとも１つの充填剤（Ｅ）は、有利には、ファーネスブラック、ランプブラック及び／又はチャネルブラック、シリカ、金属酸化物、金属水酸化物、カーボネート、シリケート、表面改質若しくは疎水化された沈降シリカ及び／又は焼成シリカ、表面改質された金属酸化物、表面改質された金属水酸化物、表面改質されたカーボネート、例えば白亜若しくはドロマイト、表面改質されたシリケート、例えばカオリン、か焼カオリン、タルク、石英粉、ケイ質土、フィロケイ酸塩、ガラス球、繊維及び／又は有機充填剤、例えば木粉及び／又はセルロースから選択される。
【００４０】
共架橋剤（Ｆ）は、有利には、２，４，６−トリス（アリルオキシ）−１，３，５−トリアジン（ＴＡＣ）、トリアリルイソシアヌレート（ＴＡＩＣ）、１，２−ポリブタジエン、１，２−ポリブタジエン誘導体、アリルエーテル、特にトリメチロールプロパンジアリルエーテル、アリルアルコールエステル、特にジアリルフタレート、ジアクリレート、トリアクリレート、特にトリメチルプロパントリアクリレート、ジメタクリレート及び／又はトリメタクリレート、特にトリメチロールプロパントリメタクリレート（ＴＲＩＭ）、トリアリルホスホン酸エステル、並びに／又はヒドロシリル化によってゴム（Ａ）及び／若しくは（Ｂ）に結合する少なくとも２つの官能基を有するブタジエンスチレンコポリマーから選択されている。
【００４１】
添加剤（Ｇ）としては、
−  劣化防止剤、例えば紫外線吸収剤、紫外線遮蔽剤、ヒドロキシベンゾフェノン誘導体、ベンゾトリアゾ誘導体若しくはトリアジン誘導体、
−  酸化防止剤、例えばヒンダードフェノール、ラクトン若しくは亜リン酸塩、
−  オゾン分解防止剤、例えばパラフィン蝋、
−  難燃剤、
−  加水分解防止剤、例えばカルボジイミド誘導体、
−  結合剤、例えばヒドロシリル化によってゴムマトリクスに結合する官能基を有するシラン、例えばビニルトリメトキシシラン、ビニルトリエトキシシラン、官能化されたゴムで改質されたポリマー、マレイン酸誘導体、例えば無水マレイン酸、
−  離型剤ないしは部材粘着性減少剤(Mittel zur Reduzierung der Bauteilklebrigkeit)、例えば蝋、脂肪酸塩、ポリシロキサン、ヒドロシリル化によってゴムマトリクスに結合する官能基を有するポリシロキサン、並びに／又は
−  着色剤及び／若しくは顔料
−  軟化剤、並びに／又は
−  加工助剤が使用される。
【００４２】
さらに、望ましくは、費用をかけて除去しなければならない副生成物が架橋の際に生成されないエラストマーブレンドの製造方法が提供される。マイグレーションする可能性があり且つ医療分野若しくは食品包装の分野での使用で問題となる可能性のある分解生成物が遊離されてはならない。さらに、比較的少量のヒドロシリル化触媒系による架橋が、従来の材料より迅速に起こるのが望ましい。
【００４３】
本発明によるエラストマーブレンドを製造するには、先ずゴム（Ａ）及び（Ｂ）、少なくとも１つの充填剤（Ｅ）並びに場合によっては共架橋剤（Ｆ）及び／若しくは少なくとも１つの添加剤（Ｇ）を混合し、架橋剤（Ｃ）及びヒドロシリル化触媒系（Ｄ）を一成分系又は二成分系として添加し、全成分を混合する。
【００４４】
一成分系の場合には、架橋剤（Ｃ）及びヒドロシリル化触媒系（Ｄ）の前記残りの成分への添加を、１つの系ないしは容器で行う。これに対し二成分系の場合には、架橋剤（Ｃ）及びヒドロシリル化触媒系（Ｄ）を、相互に別々に、つまり２つの系又は容器で、それぞれ先ず残りの成分からなる混合物の一部と均一な分布が得られるまで混合し、両方の系、すなわち架橋剤（Ｃ）を含む混合物及びヒドロシリル化触媒系（Ｄ）を含む混合物を合わせ、全ての成分を混合する。二成分系には、架橋剤（Ｃ）とヒドロシリル化触媒系（Ｄ）が互いに別々であり、架橋剤（Ｃ）もヒドロシリル化触媒系（Ｄ）も含有する混合物より長く貯蔵可能であるという利点がある。
【００４５】
続いて、この生成物を、射出成形ないしは（液体）射出成形法（（Ｌ）ＩＭ）によって、プレスないしは圧縮成形法（ＣＭ）によって、トランスファー成形法（ＴＭ）によって又はこれらからそれぞれ派生した方法、印刷法、例えばスクリーン印刷によって、芋虫様塗布若しくはビード塗布(Raupenauftrag)、浸漬又は噴霧によって加工する。
【００４６】
前記の本発明によるエラストマーブレンドは、多様な用途に利用可能である。該エラストマーブレンドは、有利には、食品、特に飲料水、又は医学的若しくは薬学的製品の製造、輸送、プロセス技術及び包装の分野、或いは電子工業分野における材料として使用する。
【００４７】
ヒドロシリル化によって特に白金触媒の存在下で架橋するエラストマーブレンドは、特に清潔である。
【００４８】
エラストマーの従来の架橋では、例えば硫黄化合物、加えて活性剤若しくは過酸化物が使用される。その場合、架橋を生じさせる化学反応の際に、化学結合の新たな形成箇所で副生成物が生じる。この副生成物はゴムマトリクス中に残留し、完全には、つまり成形部材の長時間にわたる後加熱によっても除去することができない。しかも、ゴムマトリクス中に拡散する液体はこの副生成物を溶解させ、拡散過程によって成形部材の表面に輸送することができる。これにより、副生成物は、そこで接触する液体又は表面に自由に進出でき、例えば飲料水の分野又は食品工業での用途で特に健康上憂慮すべき汚染をもたらす可能性がある。このようなことは、本発明によるエラストマーブレンドでは直ちに起こらず、よって、該エラストマーブレンドでは、前記分野での使用が有利に考慮される。
【００４９】
医療技術、例えば人工透析装置の部品についても同じことである。この場合にも、副生成物の遊離は必ず回避されなければならず、このことは、本発明によるエラストマーブレンドの使用によって保証される。
【００５０】
ヒドロシリル化による架橋反応、特に白金触媒の使用下での架橋反応は、架橋結合を結びつけるための付加反応である。この場合、拡散によってエラストマーマトリクスから出ていく可能性がある副生成物は生じない。
【００５１】
したがって、本発明によるエラストマーブレンドは、食品、飲料水若しくは医療技術、薬学の分野及び／又は電子工業の分野での使用のための特に清潔な材料として、特に適している。
【００５２】
有利には、本発明によるエラストマーブレンドは、シール、例えば着脱可能な若しくは一体化されたシール、例えばＯリング若しくはリップリングシール、接着式シール、軟金属シール又は含浸の材料、チューブ、弁、ポンプ、フィルタ、加湿器、改質装置、貯槽容器（タンク）、振動ダンパ、音響的に作動する部材の被覆体、膜又は接着剤の材料、織物、不織布、電磁波シールド、タイヤ、ブレーキカップ(Bremsmanschetten)、ブレーキ部材、ジョイントブーツ(Achsmanschetten)、ベローズのための被覆の材料、並びに／或いは弾性床材及び／若しくは形成物の材料として使用される。
【００５３】
したがって、本発明によるエラストマーブレンドから、有利には、例えば医療技術における人工透析装置用のＯリング又は平形ガスケットが製造される。
【００５４】
例えば食品産業のパイプラインにおいて液体搬送の調整のための調整フラップを封止するいわゆるフラップシールにも、この極めて清潔な本発明によるエラストマーブレンドを有利に使用できる。
【００５５】
さらに本発明によるエラストマーブレンドは、有利に、例えば飲料水分野における膜、Ｏリング若しくはフランジシールにおいて又は医薬品の製造で使用することができる。
【００５６】
さらに本発明によるエラストマーブレンドは、シリコーンを殆ど含有していないか又は含有していないことを考慮に入れると、その材料を通る流体又は気体の浸透がシリコーンゴムに比べてかなり小さいという利点を有する。
【００５７】
したがって、本発明によるエラストマーブレンドは、特に浸透に対し密であること及び副生成物の拡散がないことが重要である材料に有利に使用することができる。これに関して、本発明によるエラストマーブレンドは、医療技術における、例えば注入（輸液）のためのポンプでの膜用の材料として、又は医療用ガスの搬送で利用されるＯリングとして有利である。
【発明を実施するための最良の形態】
【００５８】
次に本発明の有利な実施例を記載する。
【００５９】
ゴム（Ａ）及び（Ｂ）、充填剤（Ｅ）並びに場合によっては共架橋剤（Ｆ）をミキサ、Hausschild&Co. KG社のSpeedMixer DAC 400 FVZで温度３０〜６０℃で成分の均一な分布が得られるまで混合する。続いて、架橋剤（Ｃ）及びヒドロシリル化触媒系（Ｄ）を添加し且つこの混合物を成分の均一な分布が得られるまでさらに混合する。
【００６０】
この混合物から加硫条件下で１５０℃、例えばプレス装置で厚み２ｍｍの板にプレスする。
【００６１】
ゴム（Ａ）として、ノルボネン含量５．３重量％及び平均分子量３１０００ｇ／ｍｏｌを有する三井化学株式会社のエチレン−プロピレン−５−ビニル−２−ノルボルネンゴムを使用する（Mitsui-EPDM）。
【００６２】
ゴム（Ｂ）として、平均分子量１６０００ｇ／ｍｏｌを有するカネカ社の２つのビニル基を有するゴム（ＰＩＢ）を使用する（EPION-PIB(EP 400)）。
【００６３】
架橋剤（Ｃ）として、株式会社カネカのポリ（ジメチルシロキサン−コ−メチルヒドロシロキサン）を使用する（CR 300）。CR 300は、１分子につき３個より多いＳｉＨ基を有し、よって、二官能性ビニルゴム、例えば２つのビニル基を有するポリイソブチレンの網状構造の形成に特に好適である。
【００６４】
ヒドロシリル化触媒系（Ｄ）として、いわゆるカールシュテット触媒（Karstedt-Katalysator）、つまり、キシレン中５％で溶解され、反応速度調整剤としてのマレイン酸ジメチルと組み合わされて使用される白金（０）−１，３−ジビニル−１，１，３，３−テトラメチルジシロキサン錯体を使用する。
【００６５】
充填剤（Ｅ）として、Degussa社の疎水化された焼成シリカを使用する（Aerosil R8200）。疎水化されたかないしは疎水性シリカは、非極性ゴムに特に良好に混入することができ、改質されていないシリカに比して、よりわずかな粘度上昇並びにより良好な圧縮永久歪み（ＤＶＲ）を生じさせる。
【００６６】
本発明は、表及び図に示す以下の例に基づいて、さらによく理解することができる。
【００６７】
エラストマーブレンドのこれら例及び比較例では、次の試験方法を使用して、エラストマーブレンドの特性を、単一種類のゴムとしてMitsui-EPDM或いはEPION-PIB(EP 400)を含有する一成分コンパウンドと比較して測定する。
【００６８】
硬さ［ショアＡ］    ＤＩＮ５３５０５による
圧縮永久歪み（ＤＶＲ）［％］    ＤＩＮ ＩＳＯ８１５による
（２５％変形；空気中で１００℃で２４時間、ないしは１２０℃で２４時間／７０時間／１００８時間、ないしは１５０℃で２４時間／７０時間／３３６時間、ないしは蟻酸で酸性にした２．５Ｍのメタノール／水の溶液中で９０℃で１００８時間）
窒素の透過［ｃｍ3（ＮＴＰ）ｍｍ／ｍ2ｈｂａｒ］    ＤＩＮ５３５３６による
（８０℃で）
室温での破断時の伸び［％］及び引張り強さ［ＭＰａ］    ＤＩＮ５３５０４−Ｓ２による
破断時の伸びと引張り強さの相対的変化［％］    ＤＩＮ５３５０８による
（空気中で１２０℃で２４時間／７０時間／１００８時間、ないしは１５０℃で２４時間／７０時間／１００８時間）。
【００６９】
【表Ｉ】
2009509011.tif 000006
【００７０】
図１には、圧縮永久歪み（ＤＶＲ）（空気中で１００℃で２４時間）の経過、
図２には、破断時の伸び（室温）の経過、
図３には、引張り強さ（室温）の経過、
図４には、気体透過率（浸透）の経過を
それぞれ、ゴム（Ａ）としてMitsui-EPDM及びゴム（Ｂ）としてEPION-PIB(EP 400)を含有する種々のエラストマーブレンドの組成について示す。
【００７１】
表Ｉのデータ及び図１〜４の図は、ゴム（Ａ）及び（Ｂ）の含量の異なるブレンドの圧縮永久歪み、破断時の伸び、引張り強さ及び気体透過率（透過）に関する特性が、それぞれ１種類のみのゴムを含有する一成分コンパウンドに対して、変化し得ることを示している。
【００７２】
意外にも、圧縮永久歪み（ＤＶＲ）は、ゴム（Ａ）としてのMitsui-EPDMとゴム（Ｂ）としてのEPION-PIB(EP 400)の比が１：１の場合に、最小となる（図１参照）。つまり、エラストマーブレンド２は、他の混合比や１種類のみのゴムを含有する一成分コンパウンド１及び２と比較して、荷重下での最小の残留変形を示す。一般に、この条件下では、特に良好な圧縮永久歪み値が、ゴム（Ａ）５０〜７０ｐｈｒ及びゴム（Ｂ）３０〜５０ｐｈｒを含むエラストマーブレンドの場合に得られる。
【００７３】
破断時の伸びは、ゴム（Ａ）としてのMitsui-EPDMの含量が増大するにつれてほぼ連続的に減少するが、ゴム（Ａ）としてのMitsui-EPDMとゴム（Ｂ）としてのEPION-PIB(EP 400)と比が１：１の場合には、まだ比較的良好な破断時の伸び値を示す（図２参照）。
【００７４】
ゴム（Ａ）としてMitsui-EPDM２０ｐｈｒ、ゴム（Ｂ）としてEPION-PIB(EP 400)８０ｐｈｒ（エラストマーブレンド１）という比の場合に、引張り強さは、他の比を有するブレンドの引張り強さ並びに一成分コンパウンド１及び２の引張り強さと比較して最良となる。この場合にも、Mitsui-EPDMとEPION-PIB(EP 400)との１：１の比を有するエラストマーブレンド（エラストマーブレンド２）も、なお比較的良好な引張り強さを示す（図３参照）。
【００７５】
窒素ガスの透過率は、Mitsui-EPDMの含量が高まるにつれて増大する。ポリイソブチレンは、EPDMと異なり比較的高い気密性を示す。図４から明らかなように、ゴム（Ａ）としてのMitsui-EPDMとゴム（Ｂ）としてのEPION-PIB(EP 400)と比がの１：１の場合、なお比較的低い気体透過率値が得られる。
【００７６】
【表ＩＩ】
2009509011.tif 000007
【００７７】
【表ＩＩＩ】
2009509011.tif 000008
【００７８】
図５には、空気中で１２０℃又は１５０℃での種々の時間後の圧縮永久歪み（ＤＶＲ）を、
図６には、空気中で１５０℃で１００８時間後の引張り強さの相対的変化及び破断時の伸びの相対的変化を、
ゴム（Ａ）としてMitsui-EPDM２０ｐｈｒとゴム（Ｂ）としてEPION-PIB(EP 400)８０ｐｈｒとを含有するエラストマーブレンド１或いは一成分コンパウンド２（EPDM１００ｐｈｒ）について、ヒドロシリル化架橋剤（Ｃ）又は過酸化物架橋剤を含有するもの、添加剤（Ｇ）としてのフェノール系劣化防止剤（ＡＳＭ）含有及び不含であるものについて、示す。
【００７９】
Mitsui-EPDMのための過酸化物架橋剤として、Arkema Inc.社の２，５−ジメチル−２，５−ジ（ｔ−ブチルパーオキシ）ヘキサンを使用する（Luperox 101 XL-45）。
【００８０】
フェノール系劣化防止剤（ＡＳＭ）として、Ciba-Geigy社のIrganox 1076を使用する。
【００８１】
表ＩＩ及びＩＩＩのデータ並びに図５及び６の図は、ゴム（Ａ）としてMitsui-EPDM２０ｐｈｒとゴム（Ｂ）としてEPION-PIB(EP400)８０ｐｈｒとを含むエラストマーブレンド１が、ヒドロシリル化若しくは過酸化物により架橋された一成分コンパウンド２（Mitsui-EPDM１００ｐｈｒ）と比して、本質的に低い圧縮永久歪み値（ＤＶＲ）を有し、硬さ、破断時の伸び及び引張り強さといった特性の変化がより少ないことを示している。同じことが、意外にも、劣化防止剤が添加されたヒドロシリル化若しくは過酸化物によって架橋された一成分コンパウンド２（Mitsui-EPDM１００ｐｈｒ）と比しても、あてはまる。
【００８２】
５０％を超える圧縮永久歪み値は、多くの使用分野で許容不能と見なされる。
【００８３】
本発明によるエラストマーブレンドは、一成分コンパウンドと異なり１６０℃までの高温でさえ特別な耐性を示す。
【００８４】
【表ＩＶ】
2009509011.tif 000009
【００８５】
図７に、２．５Ｍメタノール／水／蟻酸中、９０℃で１００８時間後の圧縮永久歪み（ＤＶＲ）を、
添加剤（Ｇ）としてフェノール系劣化防止剤（ＡＳＭ）を含有及び不含の、ゴム（Ａ）としてMitsui-EPDM２０ｐｈｒとゴム（Ｂ）としてEPION-PIB(EP 400)８０ｐｈｒとを含むエラストマーブレンド１、並びにヒドロシリル化架橋剤（Ｃ）又は過酸化物架橋剤を含有し、添加剤（Ｇ）としてフェノール系劣化防止剤（ＡＳＭ）を含有及び不含の一成分コンパウンド２（ＥＰＤＭ１００ｐｈｒ）、並びに通常のヒドロシリル化シリコーン混合物（５０／５０、硬さ４０ショアＡ）について、示す。
【００８６】
Mitsui-EPDMのための過酸化物架橋剤として、Arkema Inc.社の２，５−ジメチル−２，５−ジ（ｔ−ブチルパーオキシ）−ヘキサンを使用する（Luperox 101 XL-45）。
【００８７】
フェノール系劣化防止剤（ＡＳＭ）として、Ciba-Geigy社のIrganox1076を使用する。
【００８８】
表ＩＶのデータ並びに図７の線図は、劣化防止剤（ＡＳＭ）を含有及び不含のゴム（Ａ）としてMitsui-EPDM２０ｐｈｒとゴム（Ｂ）としてEPION-PIB(EP 400)８０ｐｈｒとを含むエラストマーブレンド１が、ヒドロシリル化若しくは過酸化物により架橋された一成分２（Mitsui-EPDM１００ｐｈｒ）並びに蟻酸で酸性にした２．５モルのメタノール／水の溶液中９０℃で１００８時間後の通常のヒドロシリル化シリコーン混合物（５０／５０、硬さ４０ショアＡ）と比して、本質的に低い圧縮永久歪み値（ＤＶＲ）を有することを示している。
【００８９】
該エラストマーブレンドは、一成分コンパウンド及び通常のヒドロシリル化シリコーン混合物と異なり、上記条件下であっても５０％未満の圧縮永久歪み値（ＤＶＲ）を示す。
【００９０】
したがって、本発明によるエラストマーブレンドは、水性酸媒体、例えば水性酸アルコール溶液中での特別な耐性を特徴としており、よって、この環境でのシール並びに含浸、被覆、膜又は接着剤、振動ダンパ及び／又はベローズのための材料として使用される。
【００９１】
図８に、動的剪断応力がある場合の機械的減衰挙動の損失係数の経過（ＤＩＮ ＥＮ ＩＳＯ／ＩＥＣ １７０２５認証に従って測定、二重サンドイッチ試験体（doppelsandwich-Probekoerper）、温度範囲−７０℃〜＋１００℃、加熱速度１Ｋ／分、増分量２Ｋ、試験周波数１Ｈｚ、相対剪断変形±２．５％）を、ゴム（Ａ）としてMitsui-EPDM２０ｐｈｒとゴム（Ｂ）としてEPION-PIB(EP 400)８０ｐｈｒとを含むエラストマーブレンド１についての温度に応じて、一成分コンパウンド１（EPION-PIB(EP 400)１００ｐｈｒ）並びに一成分コンパウンド２（EPDM１００ｐｈｒ）との比較で示す。
【００９２】
図９に、複素剪断弾性率(komplexes Schubmodul)Ｇの経過（ＤＩＮ ＥＮ ＩＳＯ／ＩＥＣ １７０２５認証に従って測定、二重サンドイッチ試験体、温度範囲−７０℃〜＋１００℃、加熱速度１Ｋ／分、増分量２Ｋ、試験周波数１Ｈｚ、相対剪断変形±２．５％）を、ゴム（Ａ）としてMitsui-EPDM２０ｐｈｒとゴム（Ｂ）としてEPION-PIB(EP 400)８０ｐｈｒとを含むエラストマーブレンド１についての温度に応じて、一成分コンパウンド１（EPION-PIB(EP 400)１００ｐｈｒ）並びに一成分コンパウンド２（EPDM１００ｐｈｒ）との比較で示す。
【００９３】
図８及び９の線図は、動的剪断応力における機械的減衰挙動がゴム組成の選択によって変化し得る様子を示している。
【００９４】
これは動的に負荷を受ける部材の設計において重要である。
【００９５】
上記のように、エラストマーブレンドは、特別な耐熱性及び耐媒質性を特徴としている。
【００９６】
【表Ｖ】
2009509011.tif 000010
【００９７】
ヒドロシリル化によって架橋可能な共架橋剤（Ｆ）として、Nordmann Rassmann GmbH社のトリアリルイソシアヌレート（ＴＡＩＣ）又は日本曹達株式会社の１，２−ポリブタジエン（Nisso-PB B-3000）を使用する。
【００９８】
表Ｖのデータは、共架橋剤不含のエラストマーブレンドのこれまでの例の他に、エラストマーブレンド１（EPDM２０ｐｈｒ／PIB８０ｐｈｒ）及びエラストマーブレンド３（EPDM８０ｐｈｒ／PIB２０ｐｈｒ）への添加剤として、例えば共架橋剤トリアリルイソシアヌレート（ＴＡＩＣ）又は１，２−ポリブタジエン（Nisso-PB B-3000）の使用について、ヒドロシリル化によって架橋可能な共架橋剤（Ｆ）の添加が機械的特性へいかなる作用を及ぼすかを示している。
【００９９】
この場合、硬さの値は、共架橋剤（Ｆ）の添加によって引張り強さの値と同様、高められる。
【０１００】
圧縮永久歪み（ＤＶＲ）は、温度１２０℃、２４時間後でも、特に共架橋剤（Ｆ）としてトリアリルイソシアヌレート（ＴＡＩＣ）の添加によってさらに改善される。
【０１０１】
このことは、上記の種類の共架橋剤を含むエラストマーブレンドでは、上記機械的特性の範囲において、多種多様な使用分野に対して特に有利な、さらなる最適化の可能性があることを示している。
【図面の簡単な説明】
【０１０２】
【図１】圧縮永久歪み（ＤＶＲ）（空気中で１００℃で２４時間）の経過を示す。
【図２】破断時の伸び（室温）の経過を示す。
【図３】引張り強さ（室温）の経過を示す。
【図４】気体透過率（浸透）の経過を示す。
【図５】空気中で１２０℃又は１５０℃での種々の時間後の圧縮永久歪み（ＤＶＲ）を示す。
【図６】空気中で１５０℃で１００８時間後の引張り強さの相対的変化及び破断時の伸びの相対的変化を示す。
【図７】２．５Ｍメタノール／水／蟻酸中、９０℃で１００８時間後の圧縮永久歪み（ＤＶＲ）を示す。
【図８】動的剪断応力下での機械的減衰挙動の損失係数の経過を示す。
【図９】複素弾性率Ｇの経過を示す。
【図１】
2009509011.tif 000014
【図２】
2009509011.tif 000015
【図３】
2009509011.tif 000016
【図４】
2009509011.tif 000017
【図５】
2009509011.tif 000018
【図６】
2009509011.tif 000019
【図７】
2009509011.tif 000020
【図８】
2009509011.tif 000021
【図９】
2009509011.tif 000022
【国際調査報告】
2009509011.tif 000023
2009509011.tif 000024
2009509011.tif 000025
2009509011.tif 000026